(57)【要約】【課題】本発明は、床面等に敷いて利用したとしても、シートの厚さによる段差が気にならず、通常の使用によるシートの摩耗、劣化後であっても十分な消臭性能を発揮するばかりでなく、消臭層の形成によるシート表面の意匠を損なうおそれのない粘着不織布を提供することを目的とする。【解決手段】本発明の消臭機能付き粘着不織布は、基材と消臭層と粘着層を備えたシートであって、前記消臭層は前記基材の裏面に形成され、前記粘着層は前記消臭層の下面に形成されており、前記消臭層は消臭剤を含有し、該消臭剤は、金属塩とケイ酸塩との複合体と、多孔質物質と、アミン化合物と、アニオン界面活性剤とノニオン界面活性剤とを含有しており、前記基材が不織布であることを特徴とする。【選択図】図１
2017070384.tif 000002
【特許請求の範囲】
【請求項１】
基材と消臭層と粘着層を備えたシートであって、前記消臭層は前記基材の裏面に形成され、前記粘着層は前記消臭層の下面に形成されており、前記消臭層は消臭剤を含有し、該消臭剤は、金属塩とケイ酸塩との複合体と、多孔質物質と、アミン化合物と、アニオン界面活性剤とノニオン界面活性剤とを含有しており、前記基材が不織布であることを特徴とする消臭機能付き粘着不織布。
【請求項２】
前記アニオン界面活性剤が、ヒドロキシエチリデンホスホン酸塩、アルキルスルホコハク酸塩、アルキルスルホン酸塩、又はモノアルキルホスフェートから選ばれる少なくとも１種類であり、前記ノニオン界面活性剤が、ポリオキシアルキレンアルキルエーテル、ポリオキシアルキレンアルキルフェニルエーテル、ポリオキシアリールエーテルから選ばれる少なくとも１種類であり、前記アニオン界面活性剤と前記ノニオン界面活性剤との前記消臭剤中の含有質量比率が、３：１〜１：２である、請求項１に記載の消臭機能付き粘着不織布。
【請求項３】
前記金属塩は、銅と亜鉛、マンガン、コバルト、又はニッケルから選ばれる少なくとも１種類、又は銅の金属塩を含む請求項１または２に記載の消臭機能付き粘着不織布。
【請求項４】
前記不織布の目付が、１５〜２００ｇ／ｍ２である請求項１〜３のいずれか１項に記載の消臭機能付き粘着不織布。
【発明の詳細な説明】
【技術分野】
【０００１】
本発明は、特に室内における悪臭を効率よく吸着除去することができる消臭機能付き粘着不織布に関する。
【背景技術】
【０００２】
近年建設される住宅は、気密性が向上しており、そのため室内に臭いがこもり易く不快感を与えるので、現代人にとって生活臭の問題は大きな関心事となっている。そこで、悪臭に対する関心の高まり及び高齢化社会の進展にともない看護や介護現場での嫌な臭い、特にメルカプタン類等の硫黄系ガスに対する消臭の要求が大きくなってきている。代表的な悪臭の原因になる成分としては、例えばアンモニア、硫化水素、メチルメルカプタン、トリメチルアミン等が挙げられる。
【０００３】
特許文献１には、合成樹脂中に消臭剤を含有させたシート、または合成樹脂シート表面に消臭組成物をコーティングしたシートの片面に粘着剤層を設けた消臭機能を有する粘着シートが記載されている。また、吸着剤として疎水性ゼオライト、酸化チタン光触媒と吸着系脱臭剤とを組み合わせることが開示されている。そして、脱臭機能を備えたラベルをロッカーの室内外に貼着ることで異臭が著しく減少することが記載されている。
【０００４】
特許文献２には、消臭性を有する基材と粘着層とが積層された消臭シートの、粘着層が自己粘着性のある発泡層からなる消臭シートが記載されている。基材の消臭剤を塗布した面とは逆の面に自己粘着性発泡層を形成させることも記載されている。また、消臭剤として無機系消臭剤、活性炭成分を塗着することが開示されている。そして、任意の壁等に手軽に貼着して周辺の悪臭を取り除くこと、剥ぎ取り貼り付けを繰り返すことが記載されている。
【先行技術文献】
【特許文献】
【０００５】
【特許文献１】特開平０９−１６８５８３号公報
【特許文献２】特開２００６−１３６５８６号公報
【発明の概要】
【発明が解決しようとする課題】
【０００６】
従来の脱臭機能ラベルでは、樹脂シート中に消臭剤が混練されているか、エマルジョン中に消臭剤を混合して樹脂シートの表面にコーティングされているので、消臭するという観点ではより好ましく、しかも裏面に粘着剤を塗っているので、ガラス窓や壁面等必要なところに貼り付けて利用できるので有用である。
【０００７】
ところで、例えば人の居住する空間の悪臭を消臭したり、悪臭の発生源近傍で積極的に消臭する場合には、消臭シートを床面等に敷いて利用することがあり、消臭シートの上を歩行したり一時的にであっても何か物を置いたりすることがある。
【０００８】
しかしながら、このような使用状況では、通常の使用によるシートの摩耗、劣化等に伴い消臭性能が低下するおそれがある。
【０００９】
また、介護の現場、ポータブルトイレを設置した部屋においては、アンモニアやメチルメルカプタンなどの排泄臭の吸着、分解による消臭性能の向上が望まれている。
【００１０】
本発明は、かかる技術的背景に鑑みてなされたものであって、床面等に敷いて利用したとしても、シートの厚さによる段差が気にならず、通常の使用によるシートの摩耗、劣化後であっても十分な消臭性能を発揮するばかりでなく、消臭層の形成によるシート表面の意匠を損なうおそれのない粘着不織布を提供することを目的とする。
【課題を解決するための手段】
【００１１】
前記目的を達成するために、本発明は以下の手段を提供する。
【００１２】
［１］基材と消臭層と粘着層を備えたシートであって、前記消臭層は前記基材の裏面に形成され、前記粘着層は前記消臭層の下面に形成されており、前記消臭層は消臭剤を含有し、該消臭剤は、金属塩とケイ酸塩との複合体と、多孔質物質と、アミン化合物と、アニオン界面活性剤とノニオン界面活性剤とを含有しており、前記基材が不織布であることを特徴とする消臭機能付き粘着不織布。
【００１３】
［２］前記アニオン界面活性剤が、ヒドロキシエチリデンホスホン酸塩、アルキルスルホコハク酸塩、アルキルスルホン酸塩、又はモノアルキルホスフェートから選ばれる少なくとも１種類であり、前記ノニオン界面活性剤が、ポリオキシアルキレンアルキルエーテル、ポリオキシアルキレンアルキルフェニルエーテル、ポリオキシアリールエーテルから選ばれる少なくとも１種類であり、前記アニオン界面活性剤と前記ノニオン界面活性剤との前記消臭剤中の含有質量比率が、３：１〜１：２である、前項１に記載の消臭機能付き粘着不織布。
【００１４】
［３］前記金属塩は、銅と亜鉛、マンガン、コバルト、又はニッケルから選ばれる少なくとも１種類、又は銅の金属塩を含む前項１または２に記載の消臭機能付き粘着不織布。
【００１５】
［４］前記不織布の目付が、１５〜２００ｇ／ｍ２である前項１〜３のいずれか１項に記載の消臭機能付き粘着不織布。
【発明の効果】
【００１６】
［１］の発明では、基材と消臭層と粘着層を備えたシートであって、前記消臭層は前記基材の裏面に形成され前記消臭層は消臭剤を含有しているので、床面等に敷いて通常の使用によるシートの摩耗、劣化後であっても十分な消臭性能を発揮するばかりでなく、消臭層の形成によるシート表面の意匠を損なうおそれもない。この消臭剤は、金属塩とケイ酸塩との複合体と、多孔質物質と、アミン化合物と、アニオン界面活性剤とノニオン界面活性剤と、を含有する消臭剤なので、ホルムアルデヒド、アンモニアのみならずメチルメルカプタン及び硫化水素などの硫黄系ガスを効率よく吸着除去することができ、優れた消臭性能が得られる。さらに、前記粘着層は前記消臭層の下面に形成されていることから、床等に敷いて使用したとしても、不意にずれたりしてしまうことを防ぐことができるし、敷く場所を変更したり、敷き直したりすることもできる。なお、前記基材が不織布であるので、使用場所、貼付け場所、敷設場所にあわせたシートの厚さ、すなわち段差が気にならないシートの厚さにできるので、室内の床面ばかりでなく、壁面、ゴミ箱の内壁面、トイレ内、下駄箱の棚の表面や裏面、テーブルや机、ベッドはもちろんのこと、各種鞄や袋の内側などで用いることができる。また、前記不織布に色、柄や凹凸を付与することで意匠性を高めることができる。
【００１７】
［２］の発明では、前記アニオン界面活性剤が、ヒドロキシエチリデンホスホン酸塩、アルキルスルホコハク酸塩、アルキルスルホン酸塩、又はモノアルキルホスフェートから選ばれる少なくとも１種類であり、前記ノニオン界面活性剤が、ポリオキシアルキレンアルキルエーテル、ポリオキシアルキレンアルキルフェニルエーテル、ポリオキシアリールエーテルから選ばれる少なくとも１種類であり、前記アニオン界面活性剤と前記ノニオン界面活性剤との前記消臭剤中の含有質量比率が３：１〜１：２であるから、水分散性に優れ不織布に消臭剤を塗布するなどして消臭層を形成した場合でも、消臭性能の低下が抑制されるうえに、不織布をはじめ各種布帛への適用性に優れる。不織布の摩擦堅牢度や風合いを損ねることなく優れた消臭性能を発揮することができる。
【００１８】
［３］の発明では、前記金属塩は、銅と亜鉛、マンガン、コバルト、又はニッケルから選ばれる少なくとも１種類、又は銅の金属塩を含むので、メチルメルカプタン及び硫化水素などの硫黄系ガスを効果的に吸着除去するので優れた消臭性能を発揮することができる。
【００１９】
［４］の発明では、前記不織布の目付が、１５〜２００ｇ／ｍ２であるから、消臭層を十分形成することができる基材となる。しかも、室内の床面ばかりでなく、壁面、ゴミ箱の内壁面、トイレ内、下駄箱の棚の表面や裏面、テーブルや机、ベッドはもちろんのこと、各種鞄や袋の内側などで用いることができる。
【図面の簡単な説明】
【００２０】
【図１】本発明に係る消臭機能付き粘着不織布の説明図
【発明を実施するための最良の形態】
【００２１】
本発明に係る消臭機能付き粘着不織布１の一実施形態を図１に基づいて説明する。消臭機能付き粘着不織布１は、基材２と消臭層３と粘着層４を備えたシートであって、前記消臭層３は前記基材２の裏面に形成され、前記粘着層４は前記消臭層３の下面に形成されており、前記消臭層３は消臭剤を含有し、該消臭剤は、金属塩とケイ酸塩との複合体と、多孔質物質と、アミン化合物と、アニオン界面活性剤とノニオン界面活性剤とを含有しており、前記基材２が不織布であることを特徴とする。
【００２２】
前記不織布としては、特に限定されず、例えばスパンボンド不織布、ケミカルボンド不織布、サーマルボンド不織布、ニードルパンチ不織布、ウォーターニードル不織布を挙げることができる。なかでもスパンボンド不織布、ケミカルボンド不織布が好ましい。また、前記不織布を構成する繊維は特に限定されず、ポリエステル繊維、ポリアミド繊維、ポリプロピレン繊維、アクリル繊維、レ−ヨン繊維等の繊維からなるもの等を好適に使用できる。また、前記不織布の目付は１５〜２００ｇ／ｍ２が好ましい。目付が１５ｇ／ｍ２未満では消臭層が不織布の表面に達するなど染み出しによる不織布表面の意匠を損なう恐れがあり好ましくない。２００ｇ／ｍ２を超えると、例えば介護室の床面に敷いた場合に徒に厚みが増すのでつまずくおそれがあり好ましくない。より好ましい目付は３０〜１５０ｇ／ｍ２である。また、前記不織布の厚みとしては０．１〜２．０ｍｍが好ましい。２．０ｍｍを超えると、例えば介護室の床面に敷いた場合に厚みが増すことからつまずくおそれがあり好ましくない。
【００２３】
消臭層３は、消臭剤がバインダー樹脂とともに基材２の裏面側に固着することで形成されるのが好ましい。金属塩とケイ酸塩との複合体と、多孔質物質と、アミン化合物と、アニオン界面活性剤とノニオン界面活性剤とを含有した消臭剤含む消臭層３を確実に基材２の裏面側に形成できるので好ましい。
【００２４】
粘着層４としては、特に限定されず、アクリル系樹脂エマルジョン、ウレタン系樹脂エマルジョン、エチレン酢酸ビニル樹脂エマルジョン等が用いられ、消臭層３の下面に塗布などし、乾燥させることで形成することができる。消臭層３を塗布するには、例えばコ−ティング法、スプレ−法等により行えばよい。また、不織布への塗布量は、２０ｇ／ｍ２〜１２０ｇ／ｍ２（乾燥重量）とするのが好ましい。２０ｇ／ｍ２未満では十分な粘着力が得られなくなるので好ましくない。また、１２０ｇ／ｍ２を超えても、徒にコストを増大することになり好ましくない。より好ましくは３０ｇ／ｍ２〜９０ｇ／ｍ２（乾燥重量）である。
【００２５】
前記金属塩とケイ酸塩との複合体の金属塩は、銅と亜鉛、マンガン、コバルト、又はニッケルから選ばれる少なくとも１種類、又は銅の金属塩を含むことが好ましく、前記ケイ酸塩として、ケイ酸ナトリウム、ケイ酸カリウムを挙げることができる。
【００２６】
前記多孔質物質は、表面積が大きく悪臭の吸着能力の優れており、例えばこのような多孔質物質としては、無機多孔質物質を挙げることができ、例えば酸化珪素、ゼオライト、多孔質シリカ、活性炭、シリカゲル、麦飯石、珪藻土等が挙げられる。なかでも、アンモニアガス、トリメチルアミン等に対して優れた吸着能を有するゼオライトや酸化珪素を用いるのが好ましい。
【００２７】
また、ゼオライトは、ケイ素とアルミニウムが酸素を介して三次元的に結合した骨格構造をしている。この骨格中には分子レベルの穴（細孔）が開き、水や有機分子など様々な分子を骨格中に取り込むことから、吸着剤として非常に有用なものである。ゼオライトには、種々のものが存在し、なかでも人工ゼオライトのＭＦＩ型ゼオライトは、結晶構造に由来する２種類の細孔が三次元的につながっていることから、吸着剤として非常に効果がある。ＭＦＩ型ゼオライトを、吸着剤として使用すれば、アンモニア、トリメチルアミン等の塩基性ガスに優れた吸着能を発揮する。
【００２８】
前記アミン化合物としては、ヒドラジン誘導体あるいは、ポリアミン化合物を担持した無機ケイ素化合物を挙げられる。ヒドラジン誘導体は、例えば、ヒドラジン系化合物と長鎖の脂肪族系化合物とを反応させたもの、あるいはヒドラジン系化合物と芳香族系化合物とを反応させたもの等が挙げられる。なかでも、ヒドラジン及びセミカルバジドからなる群より選ばれる１種または２種の化合物と、炭素数８〜１６のモノカルボン酸、ジカルボン酸、芳香族モノカルボン酸、および芳香族ジカルボン酸からなる群より選ばれる１種または２種以上の化合物との反応生成物や、ヒドラジン及びセミカルバジドからなる群より選ばれる１種または２種の化合物と炭素数８〜１６のモノグリシジル誘導体及びジグリシジル誘導体からなる群より選ばれる１種または２種以上の化合物との反応生成物が好適である。
【００２９】
このようなヒドラジン誘導体を用いることによりアルデヒド類に対して化学反応を起こし優れた吸着作用を発揮し悪臭除去性能を確保することができる。前記反応生成物としては、具体的には、セバシン酸ジヒドラジド、ドデカンニ酸ジヒドラジド、イソフタル酸ジヒドラジド等を挙げられる。なお、このようなヒドラジン誘導体の水に対する溶解度は２５℃において５ｇ／Ｌ以下であるのが望ましい。水に対する溶解度がこの範囲内であれば、洗濯等によって水と接触することがあっても、ヒドラジン誘導体がこの水に溶解して流出してしまうことが防止される。
【００３０】
また、ポリアミン化合物を担持した無機ケイ素化合物としては、特に限定されるものではないが、例えばポリアミン化合物を担持した多孔質二酸化ケイ素、ポリアミン化合物を担持したケイ酸アルミニウム等が挙げられる。
【００３１】
前記ポリアミン化合物としては、特に限定されるものではないが、例えば脂肪族ポリアミン、芳香族ポリアミン、脂環式ポリアミン等が挙げられる。具体的には、例えば、ジエチレントリアミン、テトラエチレンペンタミン等が挙げられる。
【００３２】
前記ポリアミン化合物は、特にアルデヒドガスの消臭に有効で、また、無機ケイ素化合物は塩基性ガスの消臭に有効であって、さらに無機多孔質物質、金属塩、金属酸化物、水酸化金属の中から選び組み合わせることで、様々な臭気を効果的に消臭することができる。
【００３３】
前記アニオン界面活性剤が、ヒドロキシエチリデンホスホン酸塩、アルキルスルホコハク酸塩、アルキルスルホン酸塩、又はモノアルキルホスフェートから選ばれる少なくとも１種類が好ましい。これらのアニオン界面活性剤により、消臭剤成分の粒子に吸着して負の電荷を与え、負電荷間の斥力により消臭剤分散液を安定化することができる。
【００３４】
前記ノニオン界面活性剤が、ポリオキシアルキレンアルキルエーテル、ポリオキシアルキレンアルキルフェニルエーテル、ポリオキシアリールエーテルから選ばれる少なくとも１種類が好ましい。これらのノニオン界面活性剤により、基材２（不織布）の裏面に消臭層を形成する際に消臭剤をより均一にすることができる。
【００３５】
さらに、前記アニオン界面活性剤と前記ノニオン界面活性剤との前記消臭剤中の含有質量比率が、３：１〜１：２であることが好ましい。含有質量をこの比率にすることで、消臭剤処理液中の分散成分をより安定化させるばかりでなく、消臭層を均一に形成することができる。
【００３６】
消臭層３は、消臭剤がバインダー樹脂とともに基材２（不織布）の裏面側に固着することで形成される。前記消臭剤の不織布への固着量は、消臭する空間の大きさによるが、０．１ｇ／ｍ２〜５ｇ／ｍ２（乾燥重量）とするのが好ましい。０．１ｇ／ｍ２未満では十分な消臭性能が得られなくなるので好ましくない。また、５ｇ／ｍ２を超えても大きな消臭性能の向上はなく、徒にコストを増大することになり好ましくない。より好ましくは０．５ｇ／ｍ２〜３ｇ／ｍ２（乾燥重量）である。
【００３７】
前記バインダー樹脂は、どのような樹脂でも使用することができる。例えば、自己架橋型アクリル樹脂、メタアクリル樹脂、ウレタン樹脂、シリコン樹脂、グリオキザ−ル樹脂、酢酸ビニル樹脂、塩化ビニリデン樹脂、ブタジエン樹脂、メラミン樹脂、エポキシ樹脂、アクリル−シリコン共重合体樹脂、エチレン−酢酸ビニル共重合体樹脂、イソブチレン無水マレイン酸共重合体樹脂、エチレン−スチレン−アクリレート−メタアクリレート共重合体樹脂などが挙げられる。また、これらの樹脂を２種類以上混合してバインダー樹脂としてもよい。
【００３８】
消臭層３を形成するには、まず前記消臭剤とバインダー樹脂とを水に分散させた水分散液からなる処理液を調合する。より詳しくは、金属塩とケイ酸塩との複合体と、多孔質物質と、アミン化合物に、アニオン界面活性剤とノニオン界面活性剤に水を加えて攪拌した後にバインダー樹脂と水を加えてさらに攪拌して水分散液からなる処理液を調合する。この時、消臭剤とバインダー樹脂を可能な限り分散させることが好ましく、バインダー樹脂は水との間でエマルジョン状態を形成することがより好ましい。このように、あらかじめ消臭剤を水に分散させておいてから、バインダー樹脂を分散するのが、消臭剤とバインダー樹脂をより均一に分散させることができるので好ましい。
【００３９】
また、前記消臭剤の処理液には、他に分散剤や、増粘剤などの各種添加剤を、各種特性向上のため配合してもよい。こうして得られた処理液を基材２（不織布）の裏面側に塗布することで消臭剤を固着させる。この塗布方法としては、特に限定されるものではないが、例えばスプレ−法、コ−ティング法等が挙げられる。
【００４０】
前記消臭剤の処理液を塗布した後に乾燥させるが、乾燥手段としては、加熱処理する方法が乾燥効率やバインダー樹脂をキュアできるので好ましい。加熱処理温度は、１００〜１８０℃とするのが好ましい。この温度での加熱処理によって、消臭剤の固着性をより高め、悪臭除去性能の持続耐久性を一層向上させることができる。
【００４１】
こうして基材２の裏面に消臭層３が形成され、さらにその下面に粘着層４が形成された消臭機能付き粘着不織布１は、床面等に敷いて利用する場合、消臭シートの上を歩行したり一時的に物を置いたりして、シートの表面側から摩耗したとしても、耐用性のある十分な消臭性能を発揮して居住空間の悪臭を消臭することができる。
【実施例】
【００４２】
次に、本発明の具体的な実施例について説明するが、本発明はこれらの実施例のものに特に限定されるものではない。
【００４３】
＜実施例１＞
銅ケイ酸塩５質量部、酸化ケイ素１０質量部、ヒドラジド化合物３質量部、アルキルスルホコハク酸塩１質量部、ポリオキシアルキレンアルキルエーテル０．８質量部と水８０質量部を加えた後、撹拌機により撹拌を行い、水分散液を得た。この分散液にアクリル系バインダー樹脂（固形分５０％）１０質量部を加え、よく撹拌して均一な処理液を得た。次に、ポリプロピレン繊維製の不織布（目付７０ｇ／ｍ２）を用意し、グラビア印刷により不織布の裏面に処理液を塗布したのち、１００℃、３分間乾燥させ、消臭不織布を得た。その後、処理液を塗布した不織布面にアクリル系粘着剤をグラビアコーターで塗布して離形紙を積層して消臭機能付き粘着不織布を得た。粘着不織布への消臭剤処理液の付着量は、銅ケイ酸塩０．５ｇ／ｍ２、酸化ケイ素１．０ｇ／ｍ２、ヒドラジド化合物０．３ｇ／ｍ２、アルキルスルホコハク酸塩０．０８ｇ／ｍ２、ポリオキシアルキレンアルキルエーテル０．０８ｇ／ｍ２、アクリル系バインダー樹脂１．０ｇ／ｍ２であった。また、アクリル系粘着剤の塗布量は４０ｇ／ｍ２（乾燥重量）であった。
【００４４】
【表１】
2017070384.tif 000003
【００４５】
＜実施例２〜８、比較例１〜６＞
消臭剤処理液の配合組成を表１のようにした以外は実施例１と同様にして実施例２〜８の消臭機能付き粘着不織布を得た。なお、実施例７、８では順に目付３０ｇ／ｍ２、１５０ｇ／ｍ２の不織布を用いた。また、比較例１〜６は本願の構成要件を満足していない比較例である。そのなかで、比較例６は消臭層が基材層の表面側に設けられた粘着不織布である。
【００４６】
なお、消臭剤処理液の配合組成を表１に、消臭層中に含有する消臭剤の固着量を表２に、各種ガスの消臭試験を行った除去率の評価結果を表３にそれぞれ示す。さらに、摩耗試験後の粘着不織布に対して同様の消臭試験を行った結果を表４に示す。
【００４７】
【表２】
2017070384.tif 000004
【００４８】
【表３】
2017070384.tif 000005
【００４９】
【表４】
2017070384.tif 000006
【００５０】
表３から分かるように、実施例１〜８においては、摩耗試験後においても各種悪性ガスに対して優れた消臭性能を示した。
【００５１】
一方、比較例１では、消臭剤を含まないことから若干の消臭性能はあるものの、実施例の結果と比較して格段に劣り評価は「×」であった。比較例２〜６では、満足の得られる消臭性能を発揮するとは言い難かった。比較例６では、最表面に消臭層が形成されているので、摩耗試験後の消臭試験の結果から消臭性能の低下してしまうことが分かる。
【００５２】
＜消臭性試験＞
なお上記実施例、比較例における消臭性の測定は、ＳＥＫマーク繊維製品認証基準（ＪＥＣ３０１  平成２７年４月１日改訂、一般社団法人繊維評価技術協議会）に準拠し行った。
【００５３】
（メチルメルカプタン消臭性能）
試験試料（１０ｃｍ×１０ｃｍ）を内容量５Ｌの袋内に入れた後、袋内において濃度が８ｐｐｍとなるようにメチルメルカプタンガスを３Ｌ注入し、２時間経過後にメチルメルカプタンガスの残存濃度を測定し、試験試料を入れない以外は同様にしてブランクを用意し、このブランクのメチルメルカプタンガスの残存濃度を測定し、両者の測定値よりメチルメルカプタンガスを除去した総量を算出し、これよりメチルメルカプタンガスの除去率（％）を算出した。
【００５４】
（トリメチルアミン消臭性能）
メチルメルカプタンに代えてトリメチルアミンガスを用いて袋内において濃度が２８ｐｐｍとなるように注入した以外は、上記メチルメルカプタン消臭性能測定と同様にしてトリメチルアミンの除去率（％）を算出した。
【００５５】
（硫化水素消臭性能）
メチルメルカプタンに代えて硫化水素ガスを用いて袋内において濃度が４ｐｐｍとなるように注入した以外は、上記メチルメルカプタン消臭性能測定と同様にして硫化水素の除去率（％）を算出した。
【００５６】
（アンモニア消臭性能）
メチルメルカプタンに代えてアンモニアガスを用いて袋内において濃度が１００ｐｐｍとなるように注入した以外は、上記メチルメルカプタン消臭性能測定と同様にしてアンモニアの除去率（％）を算出した。
【００５７】
そして、除去率が９０％以上であるものを「◎」、除去率が８０％以上９０％未満であるものを「○」、除去率が７０％以上８０％未満であるものを「△」、除去率が７０％未満であるものを「×」と評価した。
【００５８】
＜摩耗試験＞
摩耗試験機Ｉ型（クロックメーター）ＪＩＳ  Ｌ  ０８４９（２００４年）に準拠して粘着不織布を摩擦した。すなわち、ＪＩＳ  Ｌ０８０３に規定された３号（綿）の綿布を用い、１４ｃｍ×５ｃｍの大きさの粘着不織布を試験片として、この試験片の上を、９Ｎの荷重をかけて速度６０回／分（往復）の速さで、距離１００ｍｍを摩擦した。
【産業上の利用可能性】
【００５９】
室内の床面ばかりでなく、壁面、ゴミ箱の内壁面、トイレ内、下駄箱の棚の表面や裏面、テーブルや机、ベッドはもちろんのこと、各種鞄や袋の内側などおよそ多くの使用場所がある。
【符号の説明】
【００６０】
１…消臭機能付き粘着不織布
２…基材（不織布）
３…消臭層
４…粘着層
【図１】
2017070384.tif 000007